СПОСОБ ИЗГОТОВЛЕНИЯ РАЗДЕЛЯЮЩЕЙ МАТРИЦЫ

1. Способ изготовления нерастворимой разделяющей матрицы, включающий солевую обработку полисахаридного геля с последующим сшиванием полимеров полисахарида.
2. Способ изготовления разделяющей матрицы, включающий
а) получение водной суспензии частиц, состоящих из нативного полисахарида в гелеобразном состоянии;
б) солевую обработку суспендированных частиц путем добавления по меньшей мере одной соли и
в) сшивание обработанных солью частиц.
3. Способ по п.1 или 2, где полисахарид представляет собой агарозу.
4. Способ по п.1 или 2, где соль (соли) добавляют до конечной концентрации соли в суспензии от 0,5 до 1,3 М.
5. Способ по п.1 или 2, где анион соли, добавляемой на стадии (б), представляет собой сульфат.
6. Способ по п.1 или 2, где катион соли выбирают из группы, состоящей из Мg, Na, К, Li и Сu.
7. Способ по п.6, где катион соли выбирают из группы, состоящей из Мg и Na.
4
8. Способ по п.1 или 2, где соль представляет собой MgSO.
9. Способ по п.1 или 2, где температура при солевой обработке находится в диапазоне от 94 до 98°С.
10. Способ по п.9, где температура при солевой обработке составляет приблизительно 96°С.
11. Способ по п.1 или 2, где полисахаридные частицы стадии (а) получают путем эмульгирования в органическом растворителе.
12. Способ по п.1 или 2, где гранулы после эмульгирования подвергают промывке.
13. Способ по п.1 или 2, где на стадии (в) стадия сшивания включает добавление сшивающего агента.
14. Способ по п.1 или 2, который включает последующую стадию присоединения хроматографических лигандов к гидроксильным группам преобразованного в гель полисахарида.
15. Сшитая полисахаридная разделяющая матрица, изготовленная, как определено в любом из пп.1-14.
av
16. Матрица по п.15, где доступный объем пор соответствует значению K для декстрана с молекулярной массой 110 кДа по меньшей мере 0,5.
17. Хроматографическая колонка, включающая разделяющую матрицу, как определено в любом из пп.15-16.
18. Способ изготовления разделяющей матрицы, включающий
1) получение водного раствора способного к гелеобразованию нативного полисахарида;
2) снижение температуры раствора полисахарида до значения ниже его температуры гелеобразования;
3) солевую обработку путем добавления по меньшей мере одной соли к полисахариду, полученному на стадии (2) и
4) сшивание обработанного солью полисахарида.
19. Способ по п.18, где соль (соли) добавляют до конечной концентрации соли от 0,5 до 1,3 М.
20. Сшитая полисахаридная разделяющая матрица, изготовленная, как было определено в пп.18-19.
21. Матрица по п.19, которая представлена мембраной или монолитным материалом.
22. Способ изготовления разделяющей матрицы, включающий
1) обеспечение пористого мембранного носителя и взаимодействие указанного носителя с водным раствором способного к гелеобразованию полисахарида;
2) снижение температуры раствора полисахарида до значения ниже его температуры гелеобразования;
3) солевую обработку путем добавления по меньшей мере одной соли и
4) сшивание обработанного солью полисахарида.
23. Способ по п.22, где мембранный носитель имеет гидрофильную поверхность.
24. Способ по п.22, где мембранный носитель изготовлен из целлюлозы.
25. Способ по п.22, где полисахарид представлен нативным полисахаридом.
26. Способ по п.22, где соль (соли) добавляют до конечной концентрации соли в растворе от 0,5 до 1,3 М.
27. Способ по п.22, где температура на протяжении солевой обработки находится в диапазоне от 94 до 98°С.
28. Способ по п.22, который включает последующую стадию присоединения хроматографических лигандов к гидроксильным группам преобразованного в гель полисахаридного покрытия.
29. Способ по пп.22-28, который включает стадию стерилизации сшитой разделяющей матрицы, полученной таким образом.
30. Применение разделяющей матрицы, как определено в любом из пп.1-29, для очистки, выделения и/или удаления биомолекулы или органической молекулы из жидкости.
31. Применение по п.30, где расход подвижной фазы, подаваемой на разделяющую матрицу, составляет по меньшей мере приблизительно 300 см/ч.